(57)【特許請求の範囲】
【請求項１】
(a)下記式[I]：
【化１−１】
0005462235.tif 000007
［式[I]中、Ｒ5はアルキル基またはフェニル基を示し、Ｒ1、Ｒ2およびＲ3は、それぞれ独立にアルキル基、フェニル基またはＸ：「（ＣＨ2）pＯ（Ｃ2Ｈ4Ｏ）q（Ｃ3Ｈ6Ｏ）rＲ4（Ｒ4は、水素原子またはそれぞれ炭素数が１〜１５のアルキル基、アリール基、アラルキル基またはアシル基を示し、ｐは０〜５の数を示し、ｑおよびｒはそれぞれ独立に１〜５０の数を示す。）」を示し、Ｒ1、Ｒ2およびＲ3のうちの少なくとも１つが上記Ｘである。ｍは１〜１０００の数を示し、ｎは０〜５０の数を示す。但し、ｎが０のとき、Ｒ1および／またはＲ2は上記Ｘである。］で表されるオキシアルキレン基含有オルガノポリシロキサンと、
（ｂ）銅および／または無機銅化合物
を含有し、
該オルガノポリシロキサンは、上記オルガノポリシロキサンのエチレンオキシ基（Ｃ2Ｈ4Ｏ）に基づく下記式（Ａ）で表される親水性親油性バランスＨＬＢEOが１〜２．５であり、かつプロピレンオキシ基（Ｃ3Ｈ6Ｏ）に基づく下記式（Ｂ）で表される親水性親油性バランスＨＬＢPOが１〜１０であることを特徴とする防汚剤組成物；
（Ａ）：ＨＬＢEO ＝［（オルガノポリシロキサン中のエチレンオキシ基（Ｃ2Ｈ4Ｏ）の合計量（重量％）／５］
（Ｂ）：ＨＬＢPO ＝［（オルガノポリシロキサン中のプロピレンオキシ基（Ｃ3Ｈ6Ｏ）の合計量（重量％）／５］。
【請求項２】
エチレンオキシ基およびプロピレンオキシ基に基づく下記式（Ｃ）で表される、オルガノポリシロキサンの親水性親油性バランスＨＬＢEO+POが２〜１２である請求項１に記載の防汚剤組成物；
（Ｃ）：ＨＬＢEO+PO ＝［（オルガノポリシロキサン中のエチレンオキシ基とプロピレンオキシ基との合計量（重量％））／５］。
【請求項３】
(a)下記式[I]：
【化１−２】
0005462235.tif 000008
［式[I]中、Ｒ5はアルキル基またはフェニル基を示し、Ｒ1、Ｒ2およびＲ3は、それぞれ独立にアルキル基、フェニル基またはＸ：「（ＣＨ2）pＯ（Ｃ2Ｈ4Ｏ）q（Ｃ3Ｈ6Ｏ）rＲ4（Ｒ4は、水素原子またはそれぞれ炭素数が１〜１５のアルキル基、アリール基、アラルキル基またはアシル基を示し、Ｒ1、Ｒ2およびＲ3のうちの少なくとも１つが上記Ｘである。ｐは０〜５の数を示し、ｑおよびｒはそれぞれ独立に１〜５０の数を示す。）」を示し、ｍは１〜１０００の数を示し、ｎは０〜５０の数を示す。但し、ｎが０のとき、Ｒ1および／またはＲ2は上記Ｘである。］で表されるオキシアルキレン基含有オルガノポリシロキサンと、
（ｂ）銅および／または無機銅化合物
を含有し、
該オルガノポリシロキサンは、エチレンオキシ基（Ｃ2Ｈ4Ｏ）に基づく下記式（Ａ）で表される親水性親油性バランスＨＬＢEOが１〜２．５であり、かつエチレンオキシ基（Ｃ2Ｈ4Ｏ）とプロピレンオキシ基（Ｃ3Ｈ6Ｏ）に基づく下記式（Ｃ）で表される、オルガノポリシロキサンの親水性親油性バランスＨＬＢEO+POが２〜１２である防汚剤組成物：
（Ａ）：ＨＬＢEO ＝［（オルガノポリシロキサン中のエチレンオキシ基（Ｃ2Ｈ4Ｏ）の合計量（重量％）／５］
（Ｃ）：ＨＬＢEO+PO ＝［（オルガノポリシロキサン中のエチレンオキシ基とプロピレンオキシ基との合計量（重量％））／５］。
【請求項４】
上記オキシアルキレン基含有オルガノポリシロキサン[I]を、組成物中に１〜５０重量％の量で含有する請求項１〜３の何れかに記載の防汚剤組成物。
【請求項５】
上記銅および／または無機銅化合物（ｂ）が、亜酸化銅またはロダン銅である請求項１〜４の何れかに記載の防汚剤組成物。
【請求項６】
上記銅および／または無機銅化合物（ｂ）を、組成物中に１〜５０重量％の量で含有する請求項1〜５の何れかに記載の防汚剤組成物。
【請求項７】
さらに、（ｃ）有機防汚剤を含有する請求項１〜６の何れかに記載の防汚剤組成物。
【請求項８】
上記有機防汚剤（ｃ）が、金属ピリチオン塩系化合物、ビスジメチルジチオカルバモイルジンクエチレンビスジチオカーバメイト、トリフェニルボランのアミン錯体、テトラエチルチウラムジスルフィド、４，５−ジクロロ−２−ｎ−オクチル−４−イソチアゾリン−３−オン、アルキルフェニルジクロロマレイミド、クロロメチル−ｎ−オクチルジスルフィッド、Ｎ，Ｎ−ジメチルジクロロフェニル尿素、２，４，６−トリクロロフェニルマレイミド、２−メチルチオ−４−ｔｅｒｔ−ブチルアミノ−６−シクロプロピルＳトリアジン、２，４，５，６−テトラクロロイソフタロニトリルからなる群から選択される１種または２種以上である請求項７に記載の防汚剤組成物。
【請求項９】
上記金属ピリチオン塩系化合物が、銅ピリチオンおよび／またはジンクピリチオンである請求項８に記載の防汚剤組成物。
【請求項１０】
上記トリフェニルボランのアミン錯体が、トリフェニルボランピリジン錯体および／またはトリフェニルボランアルキルアミン錯体である請求項８に記載の防汚剤組成物。
【請求項１１】
上記有機防汚剤（ｃ）を、組成物中に１〜２０重量％の量で含有する請求項７〜１０の何れかに記載の防汚剤組成物。
【請求項１２】
請求項１〜１１の何れかに記載の防汚剤組成物から形成されたことを特徴とする防汚被膜。
【請求項１３】
海水または真水と接触する基材の表面が、請求項１〜１１の何れかに記載の防汚剤組成物からなる被膜にて被覆されていることを特徴とする防汚処理基材。
【請求項１４】
上記基材が、漁網、漁具、船舶または水中構造物である請求項１３に記載の防汚処理基材。
【請求項１５】
海水または真水と接触する基材の表面に、請求項１〜１１の何れかに記載の防汚剤組成物を塗布あるいは含浸させ、防汚塗膜を形成させることを特徴とする、基材の防汚方法。
【発明の詳細な説明】
【技術分野】
【０００１】
本発明は、防汚剤組成物、防汚処理基材、並びに基材の防汚処理方法に関し、さらに詳しくは漁網、漁具、船舶または水中構造物など、海水または真水と接触する基材に含浸・塗布すれば優れた防汚性能を発揮し得るような防汚剤組成物、防汚処理基材、並びに基材の防汚処理方法に関する。
【背景技術】
【０００２】
漁網、水中構造物などは、水中、特に海水中で長期に亘って使用されるため、海水との接触部分に、ヒドロ虫、フサコケムシ、アオサ、アオノリ、セルプラ、カキなど多数の海中生物が付着、繁殖すると、漁網等の本来の機能が損なわれる恐れがある。漁網のなかでも、養殖網や定置網は長期間海水中に静置されるため海中生物の腐食、繁殖が顕著であり、頻繁に取り替えなければならず、経済的損失が大きい。
【０００３】
このような問題を解決するために、海中生物の付着防止を目的として、漁網などの表面への防汚剤ないし防汚塗料の塗装が広く行われている。海中生物付着防止法としては、亜酸化銅あるいは有機防汚剤に、これらの防汚剤を適正に溶出させるための展色剤として、ロジンとビニル樹脂あるいはアクリル樹脂とを配合した防汚剤組成物、または亜酸化銅あるいは有機防汚剤に、展色剤として加水分解性樹脂（アクリル酸ポリマーのケイ素、銅、亜鉛、錫のアルキルエステルまたはアルコキシエステル）を配合した防汚剤組成物が広く使用されている。また、防汚性を有する展色剤、たとえば室温硬化性シリコーンゴム等は、防汚剤としても使用されている。しかしながら、これらの防汚剤組成物では、満足できる防汚性が得られていない。
【０００４】
なお、（１）特開平４−１４２３７３号公報（特許文献１、対応する特許：特許第２１４０２７５号）には、高分子中のポリオキシエチレン量（重量％）に基づく親水性親油性バランス（ＨＬＢ）が２〜１０のシリコーンオイルであるオキシアルキレン基含有鎖状オルガノポリシロキサンを含有する防汚塗料が開示され、該公報には、このＨＬＢが２以下では塗膜そのものが撥水性を示し防汚耐久性に劣ると記載されている。しかしながら該公報に記載の防汚塗料を用いると、海草の付着防止効果を有する塗膜を得ることができるが、ヒドロ虫等の腔腸動物の付着防止効果には劣る。
【０００５】
また（２）特公平６−１０４７９３号公報（特許文献２）には、非シリコーン系皮膜形成性樹脂と、高分子中のポリオキシエチレン量（重量％）に基づくＨＬＢが３〜１２のオキシアルキレン基含有鎖状オルガノポリシロキサンとを特定量比で含有する防汚塗料が開示され、該公報には、このＨＬＢが３より小さいと防汚効果が劣り、長期に亙る防汚効果の保持が困難となると記載されている。また、該公報に記載の組成物を用いると、特に漁網などに対して有用な防汚塗膜を得ることができる旨記載されている。しかしながら、漁網、水中構造物等に対する水中生物の付着防汚性の点でさらなる改良の余地があった。
【０００６】
かかる問題点を解決するべく鋭意研究して、本願出願人は、（３）特開平９−１７６５７６号公報（特許文献３）において、高分子中のポリオキシエチレンに基づく親水性親油性バランス（ＨＬＢ）が２〜７のオキシアルキレン基含有鎖状オルガノポリシロキサンと、ビスジメチルジチオカルバモイルジンクエチレンビスジチオカーバメートとを特定量比で含有する水中防汚剤組成物を提案しており、該組成物からなる塗膜は、漁網、水中構造物等に対するヒドロ虫等の腔腸動物の付着を有効に防止できる。
【０００７】
また、本願出願人は、（４）特開平９−１７６５７７号公報（特許文献４）において、上記特開平９−１７６５７６号公報に記載のオキシアルキレン基含有鎖状オルガノポリシロキサンと、亜酸化銅とを特定量比で含有する水中防汚剤組成物を提案しており、該組成物からなる塗膜は、漁網、水中構造物等に対する貝類、ヒドロ虫、藻類等の水中生物の付着防汚性に優れている。
【０００８】
しかしながら、本願出願人が提案したこれら公報に記載の防汚塗料においても、漁網、水中構造物等に対する貝類、ヒドロ虫、藻類等の水中生物の付着防汚性の点でさらなる改良の余地があった。そこで本発明者らはさらに鋭意研究したところ、上記各公報に示すようなエチレンオキシ基量に基づくＨＬＢ値が特定の範囲にあり、かつプロピレンオキシ基（Ｃ3Ｈ6Ｏ）に基づく親水性親油性バランス（ＨＬＢPO）も特定の範囲にあるようなオキシアルキレン基含有オルガノポリシロキサンを用いると、腔腸動物（例：セルプラ、ヒドロ虫等）、フジツボ、海草などの各種海中生物に対し優れた防汚性を示す防汚塗膜を形成できる防汚剤組成物が得られることなどを見出して本発明を完成するに至った。
【０００９】
なお、上記（１）〜（４）に記載の公報には、プロピレンオキシ基量に基づくＨＬＢについては、何ら記載も示唆もされていない。
【先行技術文献】
【特許文献】
【００１０】
【特許文献１】特開平４−１４２３７３号公報
【特許文献２】特公平６−１０４７９３号公報
【特許文献３】特開平９−１７６５７６号公報
【特許文献４】特開平９−１７６５７７号公報
【発明の概要】
【発明が解決しようとする課題】
【００１１】
本発明は、上記のような従来技術に伴う問題点を解決しようとするものであって、ヒドロ虫等の腔腸動物や海草などの水中生物に対して優れた防汚性を発揮しうる防汚塗膜を形成できる防汚剤組成物を提供することを目的としている。
【００１２】
また本発明は、上記のようにヒドロ虫等の腔腸動物や海草などの水中生物に対して優れた防汚性を発揮しうる防汚塗膜を有する漁網、船舶、水中構造物などの防汚処理基材、並びに基材の防汚処理方法を提供することを目的としている。
【課題を解決するための手段】
【００１３】
本発明に係る第１の防汚剤組成物は、下記式[I]：
【００１４】
【化２】
0005462235.tif 000002
［式[I]中、Ｒ5はアルキル基またはフェニル基を示し、Ｒ1、Ｒ2およびＲ3は、それぞれ独立にアルキル基、フェニル基またはＸ：「（ＣＨ2）pＯ（Ｃ2Ｈ4Ｏ）q（Ｃ3Ｈ6Ｏ）rＲ4（Ｒ4は、水素原子またはそれぞれ炭素数が１〜１５のアルキル基、アリール基、アラルキル基またはアシル基を示し、ｐは０〜５の数を示し、ｑおよびｒはそれぞれ独立に１〜５０の数を示す。）」を示し、ｍは１〜１０００の数を示し、ｎは０〜５０の数を示す。但し、ｎが０のとき、Ｒ1および／またはＲ2は上記Ｘである。］で表されるオキシアルキレン基含有オルガノポリシロキサンを含有し、該オルガノポリシロキサンは、上記オルガノポリシロキサンのエチレンオキシ基（Ｃ2Ｈ4Ｏ）に基づく下記式（Ａ）で表される親水性親油性バランスＨＬＢEOが１〜２．５であり、かつプロピレンオキシ基（Ｃ3Ｈ6Ｏ）に基づく下記式（Ｂ）で表される親水性親油性バランスＨＬＢPOが１〜１０であることを特徴としている。
（Ａ）：ＨＬＢEO ＝［（オルガノポリシロキサン中のエチレンオキシ基（Ｃ2Ｈ4Ｏ）の合計量（重量％）／５］
（Ｂ）：ＨＬＢPO ＝［（オルガノポリシロキサン中のプロピレンオキシ基（Ｃ3Ｈ6Ｏ）の合計量（重量％）／５］。
【００１５】
上記本発明においては、エチレンオキシ基およびプロピレンオキシ基に基づく下記式（Ｃ）で表される、オルガノポリシロキサンの親水性親油性バランスＨＬＢEO+POが２〜１２であることが好ましい。
（Ｃ）：ＨＬＢEO+PO ＝［（オルガノポリシロキサン中のエチレンオキシ基とプロピレンオキシ基との合計量（重量％））／５］。
【００１６】
本発明に係る第２の防汚剤組成物は、上記式[I]で表されるオキシアルキレン基含有オルガノポリシロキサンを含有し、該オルガノポリシロキサンは、エチレンオキシ基（Ｃ2Ｈ4Ｏ）に基づく上記式（Ａ）で表される親水性親油性バランスＨＬＢEOが１〜２．５であり、かつエチレンオキシ基（Ｃ2Ｈ4Ｏ）とプロピレンオキシ基（Ｃ3Ｈ6Ｏ）に基づく上記式（Ｃ）で表される、オルガノポリシロキサンの親水性親油性バランスＨＬＢEO+POが２〜１２であることを特徴としている。
【００１７】
上記第１及び第２の本発明（以下、両者をまとめて単に「本発明」ともいう。）においては、上記オキシアルキレン基含有オルガノポリシロキサン[I]を、組成物中に１〜５０重量％の量で含有することが好ましい。また、本発明においては、さらに、（ｂ）銅および／または無機銅化合物を含有することが好ましく、特にこの銅および／または無機銅化合物（ｂ）は、亜酸化銅またはロダン銅であることが望ましい。本発明においては、このような銅および／または無機銅化合物（ｂ）を、組成物中に１〜５０重量％の量で含有することが好ましい。
【００１８】
本発明においては、上記何れの態様においても、さらに、（ｃ）有機防汚剤を含有することが好ましい。本発明においては、上記有機防汚剤（ｃ）が、金属ピリチオン塩系化合物、ビスジメチルジチオカルバモイルジンクエチレンビスジチオカーバメイト、トリフェニルボランのアミン錯体、テトラエチルチウラムジスルフィド、４，５−ジクロロ−２−ｎ−オクチル−４−イソチアゾリン−３−オン、アルキルフェニルジクロロマレイミド、クロロメチル−ｎ−オクチルジスルフィッド、Ｎ，Ｎ−ジメチルジクロロフェニル尿素、２，４，６−トリクロロフェニルマレイミド、２−メチルチオ−４−ｔｅｒｔ−ブチルアミノ−６−シクロプロピルＳトリアジン、２，４，５，６−テトラクロロイソフタロニトリルからなる群から選択される１種または２種以上であることが望ましい。
【００１９】
また、上記金属ピリチオン塩系化合物は、銅ピリチオンおよび／またはジンクピリチオンであることが望ましい。また、上記トリフェニルボランのアミン錯体は、トリフェニルボランピリジン錯体および／またはトリフェニルボランアルキルアミン錯体であることが好ましい。本発明においては、上記有機防汚剤（ｃ）を、該組成物中に１〜２０重量％の量で含有することが好ましい。
【００２０】
本発明に係る防汚塗膜は、上記の何れかに記載の防汚剤組成物から形成されたことを特徴としている。本発明に係る防汚処理基材は、海水または真水と接触する漁網、漁具、船舶または水中構造物に代表される基材の表面が、上記の何れかに記載の防汚剤組成物からなる塗膜、すなわち、該防汚剤組成物を塗布あるいは含浸し、硬化してなる被膜にて被覆されていることを特徴としている。
【００２１】
本発明に係る基材の防汚方法は、海水または真水と接触する基材の表面に、上記の何れか記載の防汚剤組成物を塗布あるいは含浸させ、該基材の表面に防汚塗膜を形成させることを特徴としている。
【発明の効果】
【００２２】
本発明によれば、漁網、漁具、船舶または水中構造物など、海水または真水と接触する基材に含浸・塗布すれば、ヒドロ虫等の腔腸動物や海草などの各種海中生物に対し優れた防汚性を示す防汚塗膜を形成できる防汚剤組成物が提供される。本発明に係る防汚処理基材は上記のような防汚塗膜で被覆されており、上記防汚性能を発揮できる。本発明によれば、環境への安全性に優れ、効率的に上記防汚塗膜付き基材を得ることのできる、基材の防汚処理方法が提供される。
【発明を実施するための形態】
【００２３】
以下、本発明に係る防汚剤組成物、防汚処理基材、並びに基材の防汚処理方法について具体的に説明する。
【００２４】
＜防汚剤組成物＞
本発明に係る防汚剤組成物は、下記式[I]で表されるオキシアルキレン基含有オルガノポリシロキサンを含有している。また、その好ましい態様においては、この防汚剤組成物は、後述するような防汚剤すなわち、銅および／または無機銅化合物（ｂ）、有機防汚剤（ｃ）などをも含有している。
【００２５】
以下、オキシアルキレン基含有オルガノポリシロキサン[I]、防汚剤などについて順次説明する。
【００２６】
＜オキシアルキレン基含有オルガノポリシロキサン[I]＞
式[I]：
【００２７】
【化３】
0005462235.tif 000003
式[I]中、Ｒ5は、アルキル基好ましくは炭素数１〜５さらには炭素数１〜３の下記例示中の各アルキル基、またはフェニル基を示し、Ｒ1、Ｒ2およびＲ3は、それぞれ独立にアルキル基好ましくは炭素数１〜５さらには炭素数１〜３の下記例示中の各アルキル基、フェニル基またはＸ：「（ＣＨ2）pＯ（Ｃ2Ｈ4Ｏ）q（Ｃ3Ｈ6Ｏ）rＲ4［Ｒ4は、水素原子またはそれぞれ炭素数が１〜１５のアルキル基、アリール基好ましくは炭素数が６〜１５のアリール（aryl）基、アラルキル基好ましくは炭素数が７〜１５のアラルキル基（アリールアルキル基）またはアシル基好ましくは炭素数が１〜１５のアシル基を示し、ｐは０〜５の数を示し、ｑおよびｒはそれぞれ独立に１〜５０の数を示す。］」を示す。
【００２８】
なお、式[I]に複数個のＸが存在する場合には、これらＸは互いに同一でもよく異なっていてもよい。炭素原子数１〜１５の上記アルキル基としては、直鎖状、分岐状の何れでもよく、具体的には、例えば、メチル基、エチル基、n-プロピル基、イソプロピル基、n-ブチル基、イソブチル基、t-ブチル基、s-ブチル基、n-ペンチル基、イソペンチル基、t-ペンチル基、ネオペンチル基、n-ヘキシル基、イソヘキシル基、n-ヘプチル基、イソヘプチル基、n-オクチル基、イソオクチル基、n-ノニル基、n-デシル基、n-ウンデシル基、n-ドデシル基、n-トリデシル基、n-テトラデシル基、ペンタデシル基などが挙げられる。これらのアルキル基のうちでは、炭素数が１〜５のものが好ましく、具体的には、メチル基が望ましい。
【００２９】
炭素数が６〜１５のアリール（aryl）基としては、未置換の芳香族基の他、その水素原子の一部が炭素数１〜３程度のアルキル基で置換されていても良い芳香族基が挙げられ、具体的には、例えば、フェニル基、トリル基（ＣＨ3Ｃ6Ｈ4−）、キシリル基（ＣＨ3）2Ｃ6Ｈ3−）、ビフェニリル基（Ｃ6Ｈ5Ｃ6Ｈ4−）、ナフチル基（Ｃ10Ｈ7−）、アントリル基（Ｃ14Ｈ9−）、フェナントリル基（Ｃ14Ｈ9−）等が挙げられる。これらのアリール基のうちでは、炭素数が６〜１０のものが好ましく、具体的には、フェニルが望ましい。
【００３０】
炭素数が７〜１５のアラルキル基（アリールアルキル基）としては、具体的には、例えば、ベンジル基（Ｃ6Ｈ5ＣＨ2−）、フェネチル基（Ｃ6Ｈ5ＣＨ2ＣＨ2−）等が挙げられる。または炭素数が１〜１５のアシル基としては、具体的には、例えば、ホルミル基（ＨＣＯ−）、アセチル基（ＣＨ3ＣＯ−）、プロピオニル基（Ｃ2Ｈ5ＣＯ−）、ブチリル基（Ｃ3Ｈ7ＣＯ−）、バレリル基（Ｃ4Ｈ9ＣＯ−）等の脂肪族系のアシル基；ベンゾイル基（Ｃ6Ｈ5ＣＯ−）、トルオイル基（ＣＨ3−Ｃ6Ｈ4−ＣＯ−）、サリチロイル基（ＨＯ−Ｃ6Ｈ4−ＣＯ−）、シンナモイル基（Ｃ6Ｈ5−ＣＨ＝ＣＨＣＯ−）、ナフトイル基（Ｃ10Ｈ7ＣＯ−）、フタロイル基（ＣＯ−Ｃ6Ｈ4−ＣＯ−）等の芳香族系のアシル基などが挙げられる。これらのアシル基のうちでは、炭素数が７〜１３程度の上記アシル基が好ましい。
【００３１】
これらのＲ4のうちでは、メチル基が好ましい。また上記式[I]中、ｍは１〜１０００、好ましくは、１０〜２００の数を示し、ｎは０〜５０、好ましくは、２〜２０の数を示す。但し、ｎが０のとき、Ｒ1および／またはＲ2は上記Ｘである。なお、本発明においては、式[I]中に存在する各成分単位−［Ｓｉ（Ｒ5）2Ｏ］−（ジメチルシリレンオキシ基）と、−［ＳｉＲ3（Ｒ5）Ｏ］−との結合順序は任意であり、例えば、配列したｍ個の−［Ｓｉ（Ｒ5）2Ｏ］−単位の間の任意の位置に、ｎ個の−［ＳｉＲ3（Ｒ5）Ｏ］−単位が０〜５０個の範囲の任意の個数で結合して、その合計個数がｎ個となるように存在していてもよい。
【００３２】
本発明においては、上記オルガノポリシロキサン[I]は、エチレンオキシ基（Ｃ2Ｈ4Ｏ）に基づく下記式（Ａ）で表される親水性親油性バランスＨＬＢEOが１〜２．５、好ましくは、１．５〜２．５であり、かつプロピレンオキシ基（Ｃ3Ｈ6Ｏ）に基づく下記式（Ｂ）で表される親水性親油性バランスＨＬＢPOが１〜１０、好ましくは２〜５である。
（Ａ）：ＨＬＢEO ＝［（オルガノポリシロキサン中のエチレンオキシ基（Ｃ2Ｈ4Ｏ）の合計量（重量％）／５］
（Ｂ）：ＨＬＢPO ＝［（オルガノポリシロキサン中のプロピレンオキシ基（Ｃ3Ｈ6Ｏ）の合計量（重量％）／５］
【００３３】
このようなＨＬＢEOおよびＨＬＢPOを有するオルガノポリシロキサン[I]を含有する防汚剤組成物は、ヒドロ虫、フサコケムシ、アオサ、アオノリ、セルプラ、カキなど種々の海中生物に対する防汚性に優れた塗膜を形成できる。なお、このＨＬＢEOが上記範囲（１〜２．５）にあっても、ＨＬＢPO が上記範囲（１〜１０）を外れると、防汚性が低下する傾向がある。
【００３４】
また、本発明に係る上記防汚剤組成物は、エチレンオキシ基およびプロピレンオキシ基に基づく下記式（Ｃ）で表される、オルガノポリシロキサンの親水性親油性バランスＨＬＢEO+POが２〜１２、さらに好ましくは、３．５〜７．５であることが望ましい。
（Ｃ）：ＨＬＢEO+PO ＝［（オルガノポリシロキサン中のエチレンオキシ基とプロピレンオキシ基との合計量（重量％））／５］
【００３５】
オルガノポリシロキサンのＨＬＢEOおよびＨＬＢPOが上記範囲にあり、さらに好ましくは、ＨＬＢEO+POも上記範囲にあると、ヒドロ虫等の腔腸動物や海草などの各種海中生物に対して、より優れた防汚性を示す防汚塗膜を形成できる防汚剤組成物が得られる。
【００３６】
また、本発明に係る防汚剤組成物においては、上記オルガノポリシロキサン[I]は、エチレンオキシ基（Ｃ2Ｈ4Ｏ）に基づく式（Ａ）で表される親水性親油性バランスＨＬＢEOが１〜２．５、好ましくは１．５〜２．５であり、かつエチレンオキシ基およびプロピレンオキシ基に基づく上記式（Ｃ）で表される、オルガノポリシロキサンの親水性親油性バランスＨＬＢEO+POが２〜１２、好ましくは３．５〜７．５であってもよい。
【００３７】
本発明においては、オキシアルキレン基含有オルガノポリシロキサン[I]の数平均分子量（Ｍｎ）は、通常、８００〜５００００、好ましくは、１０００〜１００００である。このような数平均分子量のオキシアルキレン基含有オルガノポリシロキサン[I]を用いると、得られる防汚剤組成物（水中防汚剤組成物）を塗布硬化してなる塗膜では、塗膜表面への該ポリシロキサン[I]の移行が徐々に行われ、このポリシロキサン[I]の移行に伴い、塗膜中の防汚剤も塗膜表面へ徐々に移行するため、この塗膜は、長期に亘って優れた防汚性を示す。
【００３８】
＜防汚剤＞
防汚剤としては、(b)銅および／または無機銅化合物、(c)有機防汚剤等が挙げられる。上記「銅および／または無機銅化合物」(b)のうちで無機銅化合物（単に銅化合物とも言う。）としては、無機系の銅化合物の何れであってもよく、例えば、亜酸化銅、チオシアン化銅（チオシアン酸第一銅、ロダン銅）、塩基性硫酸銅、塩基性酢酸銅、塩基性炭酸銅、水酸化第二銅などが挙げられ、好ましくは亜酸化銅、ロダン銅が用いられる。このような銅化合物は、特に白色塗料以外の着色塗料に好ましく用いられる。
【００３９】
このような無機銅化合物は、銅に代えて、あるいは銅と共に１種または２種以上組合わせて用いることができる。このような銅および／または無機銅化合物(b)は、本発明の防汚剤組成物中のオキシアルキレン基含有オルガノポリシロキサン[I]（塗膜形成性固形分）１００重量部に対して、通常、５０〜５０００重量部、好ましくは２００〜２０００重量部の量で含まれていることが望ましい。また防汚剤組成物（塗料組成物）１００重量％中に、該銅および／または無機銅化合物(b)は、合計で通常、１〜５０重量％、好ましくは５〜４０重量％の量で含まれていることが望ましい。
【００４０】
この銅および／または無機銅化合物(b)の含有量が上記の範囲にあると、得られる防汚塗膜は防汚性に優れる傾向がある。上記有機防汚剤（ｃ）としては、金属ピリチオン塩系化合物、カーバメイト系の化合物、トリフェニルボランのアミン錯体、テトラメチルチウラムスルフィド、テトラエチルチウラムジスルフィド、４，５−ジクロロ−２−ｎ−オクチル−４−イソチアゾリン−３−オン、アルキルフェニルジクロロマレイミド、クロロメチル−ｎ−オクチルジスルフィッド、Ｎ，Ｎ−ジメチルジクロロフェニル尿素、２，４，６−トリクロロフェニルマレイミド、２−メチルチオ−４−ｔｅｒｔ−ブチルアミノ−６−シクロプロピルＳトリアジン、２，４，５，６−テトラクロロイソフタロニトリル等が挙げられる。
【００４１】
このうち上記金属ピリチオン塩系化合物としては、より具体的には、下記式［II］で示される金属−ピリチオン類［式中Ｒ1 〜Ｒ4は、それぞれ独立に水素、アルキル基、アルコキシ基、ハロゲン化アルキル基を示し、Ｍは、Ｃｕ、Ｚｎ、Ｎａ、Ｍｇ、Ｃａ、Ｂａ、Ｐｂ、Ｆｅ、Ａｌ等の金属を示し、ｎは価数を示す］：
【００４２】
【化４】
0005462235.tif 000004
が挙げられる。これらのうちでは、銅ピリチオン、ジンクピリチオンが好ましい。カーバメート系の化合物としては、例えば、ビスジメチルジチオカルバモイルジンクエチレンビスジチオカーバメイト、ジンクジメチルジチオカーバメート、マンガン-２-エチレンビスジチオカーバメート等が挙げられ、ビスジメチルジチオカルバモイルジンクエチレンビスジチオカーバメイトが好ましく用いられる。
【００４３】
上記トリフェニルボランのアミン錯体としては、具体的には、例えば、トリフェニルボランピリジン錯体、トリフェニルボランアルキルアミン錯体（アルキル基の炭素数：通常３〜３０）、が挙げられ、なかでも、トリフェニルボランピリジン錯体、上記トリフェニルボランアルキルアミン錯体が好ましい。これらの有機防汚剤(c)のうちでは、金属ピリチオン塩系化合物、ビスジメチルジチオカルバモイルジンクエチレンビスジチオカーバメイト、トリフェニルボランのアミン錯体、テトラエチルチウラムジスルフィド、４，５−ジクロロ−２−ｎ−オクチル−４−イソチアゾリン−３−オン、アルキルフェニルジクロロマレイミド（アルキル基の炭素数：通常１〜５）、クロロメチル−ｎ−オクチルジスルフィッド、Ｎ，Ｎ−ジメチルジクロロフェニル尿素、２，４，６−トリクロロフェニルマレイミド、２−メチルチオ−４−ｔｅｒｔ−ブチルアミノ−６−シクロプロピルＳトリアジン、２，４，５，６−テトラクロロイソフタロニトリルが好ましい。
【００４４】
これらの有機防汚剤(c)は、１種または２種以上組み合わせて用いられる。このような有機防汚剤(c)を含む防汚剤組成物においては、銅および／または無機銅化合物(ｂ)と共に、あるいは銅および／または無機銅化合物(ｂ)に代えて、上記有機防汚剤(c)が通常、１〜２０重量％、好ましくは２〜１５重量％の量で含まれていることが望ましい。またこの有機防汚剤(c)は、本発明の防汚剤組成物中のオキシアルキレン基含有オルガノポリシロキサン[I]（塗膜形成性固形分）１００重量部に対して、通常、１０〜２０００重量部、好ましくは１００〜１０００重量部の量で含まれていることが望ましい。このような量で、銅および／または無機銅化合物(ｂ)と共に上記有機防汚剤(c)が防汚剤組成物中に含まれていると、得られる防汚塗膜は、広範な船舶付着生物に対していっそう優れた防汚性能を長期継続的に発揮できる傾向がある。
【００４５】
＜その他の成分＞
本発明に係る防汚剤組成物中に、上述したオキシアルキレン基含有オルガノポリシロキサン[I]および前記防汚剤の他に、展色剤を本発明の目的を損なわない範囲で配合することができる。この展色剤としては、例えば、アクリル樹脂、ビニル樹脂、変性ビニル樹脂、スチレン・ブタジエン共重合樹脂、ポリエステル樹脂などが挙げられ、好ましくはアクリル樹脂が用いられる。これらの展色剤用の樹脂は、防汚剤組成物（水中防汚剤組成物）の塗膜に強度を与えるとともに防汚剤の溶出を抑制する効果がある。したがって、これらの樹脂は、防汚剤組成物の塗膜に長期に亘って防汚性を発揮させる場合などに有効である。
【００４６】
また、本発明に係る防汚剤組成物中に、液状ないし固形であって、何れも撥水性を有するポリオレフィン類、パラフィン類およびロジンから選ばれる少なくとも１種の成分を、本発明の目的を損なわない範囲で配合することができる。上記液状ないし固形の撥水性を有するポリオレフィン類としては、具体的には、ポリエチレン、ポリプロピレン、ポリブテンなどが挙げられる。中でも、数平均分子量が２００〜１０００のポリブテンが好ましい。このようなポリブテンは、たとえば日本石油株式会社よりＬＶ−５、ＬＶ−１０、ＬＶ−２５、ＬＶ−５０、ＬＶ−１００等の商品名で市販されている。このようなポリオレフィン類は、１種または２種以上組み合わせて用いることができる。
【００４７】
また、上記撥水性のパラフィン類としては、具体的には、流動パラフィン、パラフィンワックス、塩化パラフィンなどが挙げられる。これらのパラフィン類は、１種または２種以上組み合わせて用いることができる。上記のようなポリオレフィン類、パラフィン類およびロジンの少なくとも１種の成分を、本発明に係る防汚剤組成物中に配合すると、防汚剤とオキシアルキレン基含有オルガノポリシロキサン[I]のみからなる防汚剤組成物からなる塗膜が発揮する優れた防汚性能を維持でき、しかも防汚剤組成物のコストダウンを図ることができる。
【００４８】
また、本発明に係る防汚剤組成物には、必要に応じて、一般の防汚塗料に配合される体質顔料、着色顔料、タレ止め剤、溶剤等を配合してもよい。
【００４９】
防汚剤組成物の調製
本発明に係る防汚剤組成物は、常法に従って調製することができる。例えば、本発明に係る防汚剤組成物は、オキシアルキレン基含有オルガノポリシロキサン[I]、必要に応じて防汚剤、有機溶剤、アクリル樹脂、ビニル樹脂、変性ビニル樹脂、スチレン・ブタジエン共重合樹脂、ポリエステル樹脂、液状ないし固形の撥水性を有するポリオレフィン類（例：ポリブテン、ポリイソブチレン）、塩素化されていても良いパラフィン類、ワックス、ロジン、体質顔料、着色顔料、タレ止め剤などを、ボールミル等を用いて混合分散することにより得ることができる。
【００５０】
漁具、漁網
本発明に係る防汚剤組成物は、上述したように、フジツボ等の蔓脚類、イガイ等の貝類および腔腸動物の１種であるヒドロ虫類等に対して優れた防汚性を発揮する塗膜を形成することができるため、釣り糸等の漁具、漁網に対する防汚処理に適している。
【００５１】
漁具、漁網の防汚処理は、例えば、本発明に係る防汚剤組成物中に漁具、漁網などを浸漬したり、漁具、漁網に防汚剤組成物を塗布することにより行なわれる。このような防汚処理を行うと、防汚剤組成物を漁具、漁網内部に含浸させることができるとともに漁具、漁網表面に付着させることができる。
【００５２】
船体および水中構造物
本発明に係る防汚剤組成物は、フジツボ等の蔓脚類、イガイ等の貝類、および腔腸動物例えばヒドロ虫類等に対して優れた防汚性を発揮する塗膜を形成することができるため、船体および水中構造物に対する防汚処理への利用も期待できる。
船体および水中構造物の防汚処理は、船体または水中構造物表面に、本発明に係る防汚剤組成物を塗布することにより行なわれる。
【００５３】
［発明の効果］
本発明に係る防汚剤組成物には、エチレンオキシ基とプロピレンオキシ基とが特定の割合で存在するオキシアルキレン基含有オルガノポリシロキサンが配合されており、この防汚剤組成物は、前記特公平６−１０４７９３号公報に記載の発明等とは異なりエチレンオキシ基に基づく親水性親油性バランス（ＨＬＢEO）が３未満の１〜２．５と低い値であるにも拘わらず、この本発明に係る防汚剤組成物を用いれば、藻類、フジツボ、貝類（例：イガイ等）および腔腸動物（例：ヒドロ虫類）などの水中生物に対して優れた防汚性を示す塗膜を基材例えば、漁具、漁網、船体、水中構造物などの表面に形成することができる。上記のような効果を有する、本発明に係る防汚剤組成物は、漁具、漁網の防汚処理に好適であり、船体、水中構造物などの防汚処理への利用も期待できる。
【００５４】
本発明に係る基材の防汚処理方法によれば、海水または真水と接触する基材の表面、例えば、漁具、漁網、水中構造物などの表面に、上記防汚剤組成物を含浸、塗布させて、環境汚染を引き起こすことなく効率的かつ経済的に被膜を形成させることができ、藻類、フジツボ、イガイに代表される貝類、および、ヒドロ虫類に代表される腔腸動物などの水中生物の付着を有効に防止することができる。
【実施例】
【００５５】
以下、本発明を実施例によりさらに具体的に説明するが、本発明はかかる実施例により何ら制限されるものではない。以下の実施例、比較例で用いたオキシアルキレン基含有オルガノポリシロキサンＳ１〜Ｓ４は、式[I]においてＲ5、Ｒ1、Ｒ2、Ｒ3、ｍ、ｎの値及び数平均分子量がそれぞれ下記表１に示すようなものである。またそれらのＨＬＢEO、ＨＬＢPOは、それぞれ下記のものである。なお、ＨＬＢEO、ＨＬＢPOなどは、プロトンＮＭＲにより、Ｓｉ、オキシエチレン（ＥＯ）、オキシプロピレン（ＰＯ）の定量により求めた。
Ｓ１：ＨＬＢEO＝２．３、ＨＬＢPO＝２．４
Ｓ２：ＨＬＢEO＝１．８、ＨＬＢPO＝４．０
Ｓ３：ＨＬＢEO＝４．５、ＨＬＢPO＝０
Ｓ４：ＨＬＢEO＝２．４、ＨＬＢPO＝０
【００５６】
【表１】
0005462235.tif 000005
［実施例１〜４、比較例１〜４］
常法に従い、表２に示す防汚剤組成物を調製した。
【００５７】
【表２】
0005462235.tif 000006
上記表２に示した防汚剤組成物を、それぞれポリエチレン製無結節網（７節４００デニール／５０本）に浸漬塗布して風乾（乾燥塗着量は、網重量１００重量部に対して１２〜１４重量部）した後に平成１０年６月１日から１２月１日までの６ヶ月間高知県宿毛湾の海面下１ｍに浸漬保持し、該網への海中生物の付着状況を調査した。
【００５８】
その結果を併せて表２に示す。
なお、防汚剤組成物を含浸塗布していない網についても海中生物の付着状況を調査した（参考例１）。なお表２中の注記号はそれぞれ以下の通り。
＊１、２：楠本化成製、沈殿防止剤。
＊３：アクリル樹脂(メチルメタクリレート・ブチルアクリレート共重合体、Ｔｇ：−１０度、固形分５０％）。
Ａ：生物の付着なし。
Ｂ：生物の付着ややあり。
Ｃ：生物の付着かなりあり。
Ｄ：生物の付着著しい。
【００５９】
表２から理解されるように本発明の防汚組成物は、海中の生物に対し、非常に優れた防汚性を示した。